ПОЛУЧЕНИЕ КАТАЛИЗАТОРОВ НА ОСНОВЕ БОРЦЕОЛИТОВ

1. Способ получения катализаторов на основе борсодержащих силикатов цеолитной структуры, включающий в себя следующие стадии:
a) подготовку водной суспензии, содержащей по меньшей мере один борсодержащий силикат с цеолитной структурой,
b) добавление кислоты для установления значения рН в диапазоне от 1 до 5,
c) перемешивание суспензии,
d) выделение полученного твердого вещества,
e) необязательная промывка твердого вещества,
f) прокаливание твердого вещества.
2. Способ по п. 1, отличающийся тем, что применяют борсодержащий силикат с цеолитной структурой типа MFI.
2
2
3
3. Способ по п. 1 или 2, отличающийся тем, что содержащийся в суспензии силикат имеет молярное отношение SiO/BO от 2 до 4, предпочтительно тем, что упомянутое отношение лежит в диапазоне от 2,3 до 3,7.
4. Способ по п. 1, отличающийся тем, что содержащийся в суспензии силикат имеет содержание алюминия менее 0,1 мас.%, в особенности тем, что он не содержит алюминия.
5. Способ по п. 1, отличающийся тем, что содержащийся в суспензии силикат, по меньшей мере, после добавления кислоты имеет содержание бора менее 1 мас.%, в особенности тем, что содержание бора составляет менее 0,5 мас.%.
2
2
2
2
2
2
6. Способ по п. 1, отличающийся тем, что силикат на стадии а) имеет поверхность, измеренную по БЭТ, от 300 м/г до 500 м/г, предпочтительно от 330 м/г до 470 м/г и особенно предпочтительно от 370 м/г до 430 м/г.
7. Способ по п. 1, отличающийся тем, что установление значения рН на стадии b) осуществляется добавлением соляной кислоты.
8. Способ по п. 1, отличающийся тем, что установление значения рН на стадии b) осуществляется добавлением фосфорной кислоты.
9. Способ по п. 1, отличающийся тем, что перемешивание суспензии на стадии с) осуществляется максимум при 80°С.
10. Способ по п. 8, отличающийся тем, что перемешивание суспензии на стадии с) осуществляется максимум при 25°C.
11. Способ по п. 1, отличающийся тем, что перемешивание суспензии на стадии с) осуществляется в течение периода времени по меньшей мере 24 часа.
12. Способ по п. 1, отличающийся тем, что выделение твердого вещества на стадии d) осуществляется вакуумной фильтрацией или напорной фильтрацией.
13. Способ по п. 1, отличающийся тем, что твердое вещество на стадии е) промывают водой.
14. Способ по п. 1, отличающийся тем, что прокаливание твердого вещества на стадии f) осуществляется при температуре максимум 500°С, предпочтительно тем, что температура оставляет максимум 350°С.
15. Способ по п. 1, отличающийся тем, что прокаливание твердого вещества на стадии f) осуществляется в азотсодержащей атмосфере, предпочтительно в токе чистого азота или в токе воздуха.
16. Способ по п. 1, отличающийся тем, что полученное на стадии f) твердое вещество промывают водой и затем повторяют стадию f).
17. Способ по п. 1, отличающийся тем, что прокаленное твердое вещество обрабатывают метанолом.
18. Катализатор, включающий в себя борсодержащий силикат с цеолитной структурой, получаемый способом по меньшей мере по одному из пп. 1-17.
19. Катализатор по п. 18, причем цеолитная структура представляет собой структуру типа MFI.
20. Катализатор по п. 18 или 19, отличающийся тем, что доля бора в нем составляет менее 1 мас.%, предпочтительно тем, что названная доля составляет менее 0,5 мас.%.